(57)【要約】      （修正有）【課題】非吸収材料面に対しての濡れ性を向上でき、界面でのインクのはじきを防止し、さらにインクを重ね塗りした際の滲みを防止できる光硬化型インク組成物を提供する。【解決手段】光硬化型インク組成物は、少なくとも重合性化合物、光重合開始剤、および界面活性剤を含有する光硬化型インクであって、前記重合性化合物として、アリルグリコールを含み、前記界面活性剤として、ＨＬＢが４〜１０．５のポリエーテル変性シリコーンオイルを含む。【選択図】なし【特許請求の範囲】
【請求項１】
少なくとも重合性化合物、光重合開始剤、および界面活性剤を含有する光硬化型インクであって、
前記重合性化合物として、アリルグリコールを含み、
前記界面活性剤として、ＨＬＢが４〜１０．５のポリエーテル変性シリコーンオイルを含む、光硬化型インク組成物。
【請求項２】
請求項１において、
前記ポリエーテル変性シリコーンオイルは、両末端にポリエーテル基が導入されたポリエーテル変性シリコーンオイルである、光硬化型インク組成物。
【請求項３】
請求項１または請求項２において、
前記ポリエーテル変性シリコーンオイルは、ポリジメチルシロキサン主鎖を有する、光硬化型インク組成物。
【請求項４】
請求項１ないし請求項３のいずれか一項において、
さらに、色材を含む、光硬化型インク組成物。
【請求項５】
請求項１ないし請求項４のいずれか一項に記載の光硬化型インク組成物を用いて画像を形成する、インクジェット記録方法。
【請求項６】
請求項５に記載のインクジェット記録方法により、記録媒体上に画像が形成されてなる、記録物。
【請求項７】
複数の光硬化型インク組成物を備えてなるインクセットであって、
少なくとも請求項１ないし請求項４のいずれか一項に記載の光硬化型インク組成物を含有する、インクセット。
【請求項８】
請求項７に記載のインクセットを備えた、インクカートリッジ。
【請求項９】
請求項８に記載のインクカートリッジを備えた、記録装置。
【発明の詳細な説明】
【技術分野】
【０００１】
本発明は、光硬化型インク組成物、紫外線等の光により硬化するインク組成物に関し、詳細には、非吸収材料面に対して濡れ性が向上し、インクのはじき、およびインクを重ね塗りした際の滲みが防止された画像を与える光硬化型インク組成物に関するものである。また、本発明は該光硬化型インク組成物を用いたインクジェット記録方法およびその記録物に関する。更に、本発明は該光硬化型インク組成物を備えたインクセット、インクカートリッジおよび記録装置に関する。
【背景技術】
【０００２】
インクジェット記録方法は、インク組成物の小滴を飛翔させ、紙等の記録媒体に付着させて印刷を行う印刷方法である。このインクジェット記録方法は、高解像度、高品位な画像を、高速で印刷することができるという特徴を有するものである。インクジェット記録方法に使用されるインク組成物は、水性溶媒を主成分とし、これに着色成分および目詰まりを防止する目的でグリセリン等の湿潤剤を含有したものが一般的である。
【０００３】
一方、水性インク組成物が浸透し難い紙、布類、または浸透しない金属、プラスチック等の素材、例えばフェノール、メラミン、塩化ビニル、アクリル、ポリカーボネート、ＰＥＴ、ＰＰ、ＰＥなどの樹脂から製造される板、フィルムなどの記録媒体に印字する場合、インク組成物には、色材が安定して記録媒体に固着できる成分を含有することが要求される。
【０００４】
この様な要求に対しては、色材、光硬化剤、重合開始剤等を含んでなる光硬化型インクジェットインクが開示されている（例えば、特許文献１〜３参照）。
【０００５】
しかしながら、上記従来技術の光硬化型インクジェットインクは、上述した水性インク組成物が吸収しにくい非吸収材料面に対しての濡れ性が十分ではないため、界面ではじきが発生したり、インクの重ね塗りの際に滲みが生じたりし、画像特性に改善の余地があった。
【先行技術文献】
【特許文献】
【０００６】
【特許文献１】特開２００８−２２４７５０号公報
【特許文献２】特開２００６−２１９６５７号公報
【特許文献３】特開２００３−１４７２３３号公報
【発明の概要】
【発明が解決しようとする課題】
【０００７】
本発明の目的は、非吸収材料面に対しての濡れ性を向上でき、界面でのインクのはじきを防止し、さらにインクを重ね塗りした際の滲みを防止できる光硬化型インク組成物を提供することにある。
【０００８】
また、本発明の他の目的は、該光硬化型インク組成物を用いたインクジェット記録方法、その記録物、インクセット、インクカートリッジおよび記録装置を提供することにある。
【課題を解決するための手段】
【０００９】
本発明に係る光硬化型インク組成物は、
少なくとも重合性化合物、光重合開始剤、および界面活性剤を含有する光硬化型インクであって、
前記重合性化合物として、アリルグリコールを含み、
前記界面活性剤として、ＨＬＢが４〜１０．５のポリエーテル変性シリコーンオイルを含むことを特徴とする。
【００１０】
本発明に係る光硬化型インク組成物において、前記ポリエーテル変性シリコーンオイルは、両末端にポリエーテル基が導入されたポリエーテル変性シリコーンオイルであることができる。
【００１１】
本発明に係る光硬化型インク組成物において、前記ポリエーテル変性シリコーンオイルは、ポリジメチルシロキサン主鎖を有することができる。
【００１２】
本発明に係る光硬化型インク組成物において、さらに、色材を含むことができる。
【００１３】
本発明に係るインクジェット記録方法は、上記の光硬化型インク組成物を用いて画像を形成する。
【００１４】
本発明に係る記録物は、上記のインクジェット記録方法により記録媒体上に画像が形成されたものである。
【００１５】
本発明に係るインクセットは、複数の光硬化型インク組成物を備えてなるインクセットであって、少なくとも上記の光硬化型インク組成物を含有する。
【００１６】
本発明に係るインクカートリッジは、上記のインクセットを備えたものである。
【００１７】
本発明に係る記録装置は、上記のインクカートリッジを備えたものである。
【発明の効果】
【００１８】
本発明によれば、非吸収材料面に対しての濡れ性を向上でき、界面で生じるインクのはじきや、インクを重ね塗りした際の滲みが抑制された画像を与える光硬化型インク組成物を提供することができる。特に、少なくとも重合性化合物、光重合開始剤、および界面活性剤を含有する光硬化型インクにおいて、重合性化合物としてアリルグリコールを含み、前記界面活性剤としてＨＬＢが４〜１０．５のポリエーテル変性シリコーンオイルを含む光硬化型インク組成物は、本発明の上記効果を更に高めることができる。
【発明を実施するための形態】
【００１９】
以下、本発明の光硬化型インク組成物について詳細に説明する。
【００２０】
１．  光硬化型インク組成物
本発明に係る光硬化型インク組成物は、少なくとも重合性化合物、光重合開始剤、および界面活性剤を含有する光硬化型インクであって、前記重合性化合物として、アリルグリコールを含み、前記界面活性剤として、ＨＬＢが４〜１０．５のポリエーテル変性シリコーンオイルを含むことを特徴とする。
【００２１】
まず、本実施形態に係る光硬化型インク組成物について、詳細に説明する。
【００２２】
１．１  重合性化合物
１．１．１  アリルグリコール
本発明の光硬化型インク組成物は、重合性化合物として、少なくともアリルグリコールを含有する。アリルグリコールは、後述するＨＬＢが４〜１０．５であるポリエーテル変性シリコーンオイルとの相溶性に優れている。このため、アリルグリコールを前記ポリエーテル変性シリコーンオイルと組み合わせて使用することにより、光硬化型インク組成物中において前記ポリエーテル変性シリコーンオイルが分離しにくくなる。その結果、光硬化型インク組成物の非吸収材料面へ対する濡れ性を高めることができる。
【００２３】
本明細書中において、非吸収材料とは、水性インク組成物が浸透し難い紙、布類、または浸透しない金属、プラスチック等の素材、例えばフェノール、メラミン、塩化ビニル、アクリル、ポリカーボネート、ＰＥＴ、ＰＰ、ＰＥなどの樹脂から製造される板、フィルムなどの記録媒体のことをいう。
【００２４】
本発明の光硬化型インク組成物中、アリルグリコールの含有量は、インク組成物全量に対して２０〜８０質量％、好ましくは５０〜８０質量％、より好ましくは５０〜７５質量％、最も好ましくは６０〜７５質量％である。
【００２５】
アリルグリコールの含有量が上記範囲未満の場合では、光硬化型インク組成物の粘度上昇、保存安定性の悪化等の問題が生じる。一方、アリルグリコールの含有量が上記範囲を超えると、光硬化型インク組成物としての硬化性が不十分となる場合がある。
【００２６】
１．１．２  樹枝状ポリマー
本発明の光硬化型インク組成物は、重合性化合物として、樹枝状ポリマーを含有することができる。樹枝状ポリマーとしては、以下に示すように大きく６つの構造体に分類できる（「デンドリティツク高分子−多分岐構造が広げる高機能化の世界一」青井啓吾／柿本雅明監修、株式会社エヌ・ティー・エス参照）。
【００２７】
Ｉ  デンドリマー
ＩＩ  リニアーデンドリティックポリマー
ＩＩＩ  デンドリグラフトポリマー
ＩＶ  ハイパーブランチポリマー
Ｖ  スターハイパーブランチポリマー
ＶＩ  ハイパーグラフトポリマー
【００２８】
この中でもＩ〜ＩＩＩは分岐度（ＤＢ：ｄｅｇｒｅｅ  ｏｆ  ｂｒａｎｃｈｉｎｇ）が１であり、欠陥の無い構造を有しているのに対し、ＩＶ〜ＶＩは欠陥を含んでいても良いランダムな分岐構造を有している。特にデンドリマーは、一般的に用いられている直線状の高分子に比べて、反応性の官能基をその最外面に高密度かつ集中的に配置する事が可能であり、機能性高分子材料として期待が高い。また、ハイパーブランチポリマー、デンドリグラフトポリマーまたはハイパーグラフトポリマーもデンドリマーほどではないにせよ、その最外面に反応性の官能基を数多く導入する事が可能であり、硬化性に優れている。
【００２９】
これら樹枝状ポリマーは、従来の直線状高分子や分岐型高分子とは異なり、３次元的に枝分かれ構造を繰り返し、高度に分岐している。その為、同一分子量の直線状高分子と比較して粘度を低く抑える事が可能である。
【００３０】
本発明で使用するデンドリマーの合成法には、中心から外に向かって合成するＤｉｖｅｒｇｅｎｔ法と外から中心に向かって行うＣｏｎｖｅｒｇｅｎｔ法を挙げることが出来る。
【００３１】
本発明において使用される、デンドリマー、ハイパーブランチポリマー、デンドリグラフトポリマーおよびハイパーグラフトポリマーは、室温で固体であって、数平均分子量が１０００から１０００００の範囲のものが望ましく、特に２０００〜５００００の範囲のものが好ましく使用される。室温で固体でない場合は、形成される画像の維持性が悪くなる。また、分子量が上記の範囲より低い場合には定着画像がもろくなり、また、分子量が上記の範囲より高い場合には、添加量を下げてもインクの粘度が高くなりすぎて飛翔特性の点で実用的ではなくなる。
【００３２】
また、本発明において使用されるデンドリマー、ハイパーブランチポリマー、デンドリグラフトポリマーおよびハイパーグラフトポリマーは、最外面にラジカル重合可能な官能基を有するデンドリマー、ハイパーブランチポリマー、デンドリグラフトポリマーおよびハイパーグラフトポリマーであることが好ましい。最外面にラジカル重合可能な構造とすることにより、重合反応が速やかに進行する。
【００３３】
デンドリマー構造を有するポリマーの例としては、アミドアミン系デンドリマー（米国特許第４，５０７，４６６号、同４，５５８，１２０号、同４，５６８，７３７号、同４，５８７，３２９号、同４，６３１，３３７号、同４，６９４，０６４号明細書）、フェニルエーテル系デンドリマー（米国特許第５，０４１，５１６号明細書、Ｊｏｕｒｎａｌ  ｏｆ  Ａｍｅｒｉｃａｎ  Ｃｈｅｍｉｓｔｒｙ  １１２巻（１９９０年、７６３８〜７６４７頁））等があげられる。アミドアミン系デンドリマーについては、末端アミノ基とカルボン酸メチルエステル基を持つデンドリマーが、Ａｌｄｒｉｃｈ社より「ＳｔａｒｂｕｒｓｔＴＭ（ＰＡＭＡＭ）」として市販されている。また、そのアミドアミン系デンドリマーの末端アミノ基を、種々のアクリル酸誘導体およびメタクリル酸誘導体と反応させ、対応する末端をもったアミドアミン系デンドリマーを合成して、それらを使用することもできる。
【００３４】
利用できるアクリル酸誘導体およびメタクリル酸誘導体としては、メチル、エチル、ｎ−ブチル、ｔ−ブチル、シクロへキシル、パルミチル、ステアリル等のアクリル酸或いはメタクリル酸アルキルエステル類、アクリル酸アミド、イソプロピルアミド等のアクリル酸或いはメタクリル酸アルキルアミド類があげられるが、これに限られるものではない。
【００３５】
また、フェニルエーテル系デンドリマーについては、例えば、上記Ｊｏｕｒｎａｌ  ｏｆ  Ａｍｅｒｉｃａｎ  Ｃｈｅｍｉｓｔｒｙ  １１２巻（１９９０年、７６３８〜７６４７頁）には種々のものが記載され、例えば、３，５−ジヒドロキシベンジルアルコールを用い、３，５−ジフェノキシベンジルブロミドと反応させて第２世代のベンジルアルコールを合成し、そのＯＨ基をＣＢｒ４およびトリフェニルホスフィンを用いてＢｒに変換した後、同様に３，５−ジヒドロキシベンジルアルコールと反応させて次世代のベンジルアルコールを合成し、以下、上記反応を繰り返して所望のデンドリマーを合成することが記載されている。フェニルエーテル系デンドリマーについても、末端ベンジルエーテル結合の代わりに、末端を種々の化学構造をもつもので置換することができる。例えば、上記Ｊｏｕｒｎａｌ  ｏｆ  Ａｍｅｒｉｃａｎ  Ｃｈｅｍｉｓｔｒｙ  １１２巻に記載のデンドリマーの合成に際して、上記ベンジルブロミドの代わりに種々のアルキルハライドを用いれば、相当するアルキル基を有する末端構造を有するフェニルエーテル系デンドリマーが得られる。その他ポリアミン系デンドリマー（Ｍａｃｒｏｍｏｌ．Ｓｙｍｐ．７７、２１（１９９４））およびその末端基を変性した誘導体を使用することができる。
【００３６】
ハイパーブランチポリマーとしては、例えば、ハイパーブランチポリエチレングリコール等が使用できる。ハイパーブランチポリマーは、１分子内に分岐部分に相当する２つ以上の一種の反応点とつなぎ部分に相当する別種のただ１つの反応点とをもち合わせたモノマーを用い、標的ポリマーを１段階で合成することにより得られるものである（Ｍａｃｒｏｍｏｌｅｃｕｌｅｓ、２９巻（１９９６）、３８３１−３８３８頁）。例えば、ハイパーブランチポリマー用モノマーの一例として、３，５−ジヒドロキシ安息香酸誘導体があげられる。ハイパーブランチポリマーの製造例をあげると、１−ブロモ−８−（ｔ−ブチルジフェニルシロキシ）−３，６−ジオキサオクタンと３，５−ジヒドロキシ安息香酸メチルとから得られた３，５−ビス（（８′−（ｔ−ブチルジフェニルシロキシ）−３′，６′−ジオキサオクチル）オキシ）安息香酸メチルの加水分解物である３，５−ビス（（８′−ヒドロキシ−３′，６′−ジオキサオクチル）オキシ）安息香酸メチルをジブチル錫ジアセテートと窒素雰囲気下で加熱して、ハイパーブランチポリマーであるポリ［ビス（トリエチレングリコール）ベンゾエート］を合成することができる。
【００３７】
３，５−ジヒドロキシ安息香酸を用いた場合、ハイパーブランチポリマー末端基は水酸基となるため、この水酸基に対して、適当なアルキルハライドを用いることにより、種々の末端基を有するハイパーブランチポリマーを合成することができる。
【００３８】
デンドリマー構造を有する単分散ポリマーまたはハイパーブランチポリマー等は、主鎖の化学構造とその末端基の化学構造によりその特性が支配されるが、特に末端基や化学構造中の置換基の相違によりその特性が大きく異なるものとなる。特に末端に重合性基を有するものは、その反応性ゆえに、光反応後のゲル化効果が大きく有用である。重合性基を有するデンドリマーは、末端にアミノ基、置換アミノ基、ヒドロキシル基等の塩基性原子団を有するものの末端に、重合性基を有する化合物で化学修飾して得られる。
【００３９】
例えば、アミノ系デンドリマーに活性水素含有（メタ）アクリレート系化合物をマイケル付加させてなる多官能化合物に、例えば、イソシアネート基含有ビニル化合物を付加させて合成する。また、アミノ系デンドリマーに例えば、（メタ）アクリル酸クロライド等を反応させることで末端に重合性基を有するデンドリマーが得られる。このような重合性基を与えるビニル化合物としては、ラジカル重合可能なエチレン性不飽和結合を有する化合物があげられ、その例としては、例えば、アクリル酸、メタクリル酸、イタコン酸、クロトン酸、イソクロトン酸、マレイン酸等の不飽和カルボン酸およびそれらの塩等、後述する種々のラジカル重合可能なエチレン性不飽和結合を有する化合物があげられる。
【００４０】
本発明において、上記のデンドリマー、ハイパーブランチポリマー、デンドリグラフトポリマーやハイパーグラフトポリマーは１種のみを単独で用いてもよいし、他の種類のデンドリマーやハイパーブランチポリマーと併用してもよい。
【００４１】
本発明の光硬化型インク組成物において、上記樹枝状ポリマーの添加量は、好ましくは５質量％以上であり、より好ましくは１０〜３０質量％、更に好ましくは１０〜２０質量％である。前記範囲であれば光硬化型インクとしての適性を好ましく保持できる。
【００４２】
樹枝状ポリマーの添加量を５質量％以上とすることにより良好な硬化性が確保でき、樹枝状ポリマーの添加量が３０質量％以下であれば、インク組成物の粘度、分散安定性、保存安定性等の問題が生じることがない。
【００４３】
１．１．３  その他の重合性化合物
本発明の光硬化型インク組成物は、重合性化合物として、上記以外の他の重合性化合物を含有することができる。このような重合性化合物としては、特に限定されないが、例えばモノマーが挙げられる。
【００４４】
モノマーとは、高分子の基本構造の構成単位となり得る分子をいう。また本発明において用いられるモノマーとしては、単官能モノマー、二官能モノマー、多官能モノマーがあり、何れも用いることができる。何れのモノマーも、ＰＩＩ値（Ｐｒｉｍａｒｙ  Ｉｒｒｉｔａｔｉｏｎ  Ｉｎｄｅｘ、一次皮膚刺激性）が２以下であることが好ましい。
【００４５】
本発明に使用し得る、ＰＩＩ値が２以下の、単官能モノマー、二官能モノマーおよび多官能モノマーを以下の表１に例示する。
【００４６】
【表１】
2010202814.tif 000002
【００４７】
なお、上記表中の粘度は２５℃における測定値である。
【００４８】
また、他の単官能モノマーや多官能モノマーとして、Ｎ−ビニル化合物を含んでいてもよい。Ｎ−ビニル化合物としては、Ｎ−ビニルフォルムアミド、Ｎ−ビニルカルバゾール、Ｎ−ビニルアセトアミド、Ｎ−ビニルピロリドン、Ｎ−ビニルカプロラクタム、アクリロイルモルホリン、およびそれらの誘導体等が挙げられ、優れた硬化性を示すことから特にＮ−ビニルフォルムアミドが好ましい。
【００４９】
なお、本発明の光硬化型インク組成物は、重合性化合物として、前述のモノマーの他に、オリゴマーを含有していても良い。
【００５０】
１．２  界面活性剤
本発明の光硬化型インク組成物は、界面活性剤として、少なくともＨＬＢが４〜１０．５のポリエーテル変性シリコーンオイルを含有する。
【００５１】
ＨＬＢが４〜１０．５であるポリエーテル変性シリコーンオイルとアリルグリコールを組み合わせて使用することにより、非吸収材料面に対する濡れ性を改良し、インクのはじきをも防止し、さらにインクを重ね塗りした際の滲みも防止することができる。
【００５２】
ポリエーテル変性シリコーンオイルとは、シリコーンオイルの側鎖、末端、およびその両方にポリエーテル基を導入したものである。また、シリコーンオイルは、シロキサン結合からなる直鎖状ポリマーによって構成される。シロキサン結合からなる直鎖状ポリマーとしては、側鎖および両末端のすべてがメチル基であるもの、側鎖の一部がフェニル基であるもの、側鎖の一部が水素であるものが挙げられる。
【００５３】
本発明におけるポリエーテル変性シリコーンオイルとしては、好ましくは側鎖にポリエーテル基を導入したポリエーテル変性シリコーンオイル（以下、「側鎖ポリエーテル変性シリコーンオイル」ともいう。）、片末端にポリエーテル基を導入したポリエーテル変性シリコーンオイル（以下、「片末端ポリエーテル変性シリコーンオイル」ともいう。）、両末端にポリエーテル基を導入したポリエーテル変性シリコーンオイル（以下、「両末端ポリエーテル変性シリコーンオイル」ともいう。）、側鎖および両末端にポリエーテル基を導入したポリエーテル変性シリコーンオイル（以下、「側鎖両末端ポリエーテル変性シリコーンオイル」ともいう。）等が挙げられ、さらに好ましくは両末端ポリエーテル変性シリコーンオイルであり、特に好ましくはポリジメチルシロキサン主鎖をもつ両末端ポリエーテル変性シリコーンオイルである。
【００５４】
ポリジメチルシロキサン主鎖をもつ両末端ポリエーテル変性シリコーンオイルとしては、具体的には、ＢＹＫ−３５００（ビックケミー・ジャパン株式会社製）を挙げることができる。
【００５５】
ポリエーテル変性シリコーンオイルの含有量は、光硬化型インク組成物の全質量に対し、好ましくは０．１〜５．０質量％、より好ましくは０．３〜２．５質量％、さらに好ましくは０．３〜１．０質量％である。
【００５６】
ポリエーテル変性シリコーンオイルの含有量が上記範囲未満の場合では、光硬化型インク組成物の表面張力が高くなり、非吸収材料面へ対する濡れ性が悪化するおそれがある。一方、ポリエーテル変性シリコーンオイルの含有量が上記範囲を超えると、インクの密着性が悪化する場合がある。
【００５７】
ポリエーテル変性シリコーンオイルのＨＬＢは、４〜１０．５の範囲であり、好ましくは５〜１０．５の範囲である。
【００５８】
ポリエーテル変性シリコーンオイルのＨＬＢが上記範囲未満の場合では、光硬化型インク組成物中においてアリルグリコールとの相溶性が低下し、光硬化型インク組成物として使用できなくなる場合がある。一方、ポリエーテル変性シリコーンオイルのＨＬＢが上記範囲を超えると、非吸収材料面へ対する濡れ性が悪化する場合がある。
【００５９】
ここで、ＨＬＢとは、Ｈｙｄｒｏｐｈｉｌｅ−ｌｉｐｏｐｈｉｌｅ  ｂａｌａｎｃｅ（親水親油バランス）の略称であり、界面活性剤の分子内における親水基と親油基のつり合いを示す指標である。
【００６０】
１．３  光重合開始剤
本発明の光硬化型インク組成物は、光重合開始剤を含有する。光重合開始剤としては、光ラジカル重合開始剤が好ましい。
【００６１】
光ラジカル重合開始剤としては、特に限定されないが、例えば、ベンジルジメチルケタール、α−ヒドロキシアルキルフェノン、α−アミノアルキルフェノン、アシルフォスフィンオキサイド、オキシムエステル、チオキサントン、α−ジカルボニル、アントラキノン等が挙げられる。
【００６２】
また、Ｖｉｃｕｒｅ  １０、３０（Ｓｔａｕｆｆｅｒ  Ｃｈｅｍｉｃａｌ社製）、Ｉｒｇａｃｕｒｅ  １２７、１８４、５００、６５１、２９５９、９０７、３６９、３７９、７５４、１７００、１８００、１８５０、１８７０、８１９、ＯＸＥ０１、Ｄａｒｏｃｕｒ  １１７３、ＴＰＯ、ＩＴＸ（チバ・スペシャリティ・ケミカルズ社製）、Ｑｕａｎｔａｃｕｒｅ  ＣＴＸ（ＡｃｅｔｏＣｈｅｍｉｃａｌ社製）、Ｋａｙａｃｕｒｅ  ＤＥＴＸ−Ｓ（日本化薬社製）、ＥＳＡＣＵＲＥ  ＫＩＰ１５０（Ｌａｍｂｅｒｔｉ社製）の商品名で入手可能な光重合開始剤も使用することができる。
【００６３】
本発明の光硬化型インク組成物において、光重合開始剤の添加量は、好ましくは１〜２０質量％、より好ましくは３〜１５質量％である。
【００６４】
１．４  その他の成分
本発明の光硬化型インク組成物は、重合促進剤を含有することができる。重合促進剤としては、特に限定されないが、Ｄａｒｏｃｕｒ  ＥＨＡ、ＥＤＢ（チバ・スペシャルテイ・ケミカルズ社製）等が挙げられる。
【００６５】
また、本発明の光硬化型インク組成物は、熱ラジカル重合禁止剤を含有することが好ましい。これにより、インク組成物の保存安定性が向上する。なお、熱ラジカル重合禁止剤としては、ＩｒｇａｓｔａｂＵＶ−１０、ＵＶ−２２、（チバ・スペシャリティ・ケミカルズ社製）等が挙げられる。
【００６６】
また、本発明の光硬化型インク組成物は色材を含有することができる。この場合に用いられる色材は、染料、顔料のいずれであってもよいが、印刷物の耐久性の点から顔料の方が有利である。
【００６７】
本発明で使用される染料としては、直接染料、酸性染料、食用染料、塩基性染料、反応系染料、分散染料、建染染料、可溶性建染染料、反応分散染料、など通常インクジェット記録に使用される各種染料を使用することができる。
【００６８】
本発明で使用される顔料としては、特別な制限なしに無機顔料、有機顔料を使用することができる。
【００６９】
無機顔料としては、酸化チタンおよび酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、アニリンブラックなどを使用することができる。
【００７０】
顔料の具体例としては、カーボンブラックとして、三菱化学社製のＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビア社製のＲａｖｅｎ５７５０、同５２５０、同５０００、同３５００、同１２５５、同７００等が、キャボット社製のＲｅｇａ１４００Ｒ、同３３０Ｒ、同６６０Ｒ、Ｍｏｇｕｌ  Ｌ、同７００、Ｍｏｎａｒｃｈ  ８００、同８８０、同９００、同１０００、同１１００、同１３００、同１４００等が、デグサ社製のＣｏｌｏｒＢｌａｃｋ  ＦＷｌ、同ＦＷ２、同ＦＷ２Ｖ、同ＦＷ１８、同ＦＷ２００、ＣｏｌｏｒＢｌａｃｋ  Ｓ１５０、同Ｓ１６０、同Ｓ１７０、Ｐｒｉｎｔｅｘ  ３５、同Ｕ、同Ｖ、同１４０Ｕ、Ｓｐｅｃｉａ１  Ｂｌａｃｋ  ６、同５、同４Ａ、同４等が挙げられる。
【００７１】
イエローインクに使用される顔料としては、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５、２１３等が挙げられる。
【００７２】
また、マゼンタインクに使用される顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントヴァイオレット１９等が挙げられる。
【００７３】
さらに、シアンインクに使用される顔料としては、Ｃ．Ｉ．ピグメントブルー１、２、３、１５：３、１５：４、６０、１６、２２が挙げられる。
【００７４】
本発明の好ましい態様によれば、顔料はその平均粒径が１０〜２００ｎｍの範囲にあるものが好ましく、より好ましくは５０〜１５０ｎｍ程度のものである。
【００７５】
光硬化型インク組成物における色材の添加量は、０．１〜２５質量％程度の範囲が好ましく、より好ましくは０．５〜１５質量％程度の範囲である。
【００７６】
また、本発明の光硬化型インク組成物は、色材を含まないクリアインクにも適用可能である。
【００７７】
本発明の好ましい態様によれば、これらの顔料は、分散剤または界面活性剤で媒体中に分散させて得られた顔料分散液として光硬化型インク組成物とすることができる。好ましい分散剤としては、顔料分散液を調製するのに慣用されている分散剤、例えば高分子分散剤を使用することができる。
【００７８】
また、光硬化型インク組成物が色材を含有する場合、その色材を含有するインク組成物は、各色毎の複数有するものであっても良い。例えば、イエロー、マゼンタ、シアン、ブラックの基本４色に加えて、それぞれの色毎に同系列の濃色や淡色を加える場合、マゼンタに加えて淡色のライトマゼンタ、濃色のレッド、シアンに加えて淡色のライトシアン、濃色のブルー、ブラックに加えて淡色であるグレイ、ライトブラック、濃色であるマットブラックが挙げられる。
【００７９】
この他に、必要に応じて界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類を添加することが出来る。
【００８０】
また、本発明の光硬化型インク組成物は１液型であっても２液型であってもよい。
【００８１】
２．  インクジェット記録方法および記録物
本発明は、上述した光硬化型インク組成物を用いて記録媒体に画像形成を行う、インクジェット記録方法を提供することができる。以下、本実施形態に係るインクジェット記録方法について説明する。
【００８２】
本実施形態にかかるインクジェット記録方法として、インクジェットプリンターを用いて記録媒体上に光硬化型インク組成物を吐出し、記録媒体上に付着させて画像を形成した後に、該画像に紫外線を照射する方法が挙げられる。
【００８３】
前記インクジェットプリンターには、インクジェット式記録ヘッド、本体、トレイ、ヘッド駆動機構、キャリッジおよびキャリッジの側面に搭載された紫外線照射装置などを備えたものが例示でき、上記インクジェット式記録ヘッドは、例えばシアン、マゼンタ、イエロー、ブラックの４色のインクカートリッジを備えており、フルカラー印刷ができるように構成されている。
【００８４】
本実施形態にかかるインクジェット記録方法では、まず、前記少なくとも１つのインクカートリッジに、本発明に係る光硬化型インク組成物を充填し、設置する。
【００８５】
次に、上記インクジェットプリンターを用いて、充填された光硬化型インク組成物を吐出し、記録媒体上に付着させて画像を形成する。上記インクジェットプリンターは、内部に専用のコントロールボード等を備えており、インクジェット式記録ヘッドのインクの吐出タイミングおよびヘッド駆動機構の走査を制御することができる。インクジェット吐出方法としては、従来公知の方式はいずれも使用でき、特に圧電素子振動を利用して液滴を吐出させる方法（電歪素子の機械的変形によりインク滴を形成するインクジェットヘッドを用いた記録方法）において優れた画像記録を行うことが可能である。
【００８６】
その後、上記画像に紫外線照射装置を用いて紫外線を照射し、光硬化型インク組成物を硬化させる。紫外線の照射には、インクジェットプリンター内のキャリッジ側面に搭載された紫外線照射装置を適用することができる。照射光源の波長は、特に制限されないが、好ましくは３５０ｎｍ〜４５０ｎｍの範囲である。光の照射量は、好ましくは１０ｍＪ／ｃｍ２〜２００００ｍＪ／ｃｍ２であり、より好ましくは５０ｍＪ／ｃｍ２〜１５０００ｍＪ／ｃｍ２の範囲である。この範囲内における紫外線照射量であれば、十分硬化反応を行うことができる。
【００８７】
紫外線照射は、メタルハライドランプ、キセノンランプ、カーボンアーク灯、ケミカルランプ、低圧水銀ランプ、高圧水銀ランプ等のランプが挙げられる。例えばＦｕｓｉｏｎＳｙｓｔｅｍ社製のＨランプ、Ｄランプ、Ｖランプ等の市販されているものを用いて行うことができる。
【００８８】
また、紫外線発光ダイオード（紫外線ＬＥＤ）や紫外線発光半導体レーザ等の紫外線発光半導体素子により、紫外線照射を行うことができる。
【００８９】
本発明のインクジェット記録方法によれば、非吸収材料面に対する濡れ性が向上し、インクのはじき、およびインクを重ね塗りした際の滲みが防止された記録物を形成することができる。
【００９０】
また、本発明によれば、前記インクジェット記録方法により記録された記録物を提供することができ、非吸収材料面に対する濡れ性が向上し、インクのはじき、およびインクを重ね塗りした際の滲みが防止されているため、優れた画質を有する画像を備えたものとなる。
【００９１】
３．  インクセット
本発明はまた、複数の光硬化型インク組成物を備えてなるインクセットであって、前述した本発明の光硬化型インク組成物を少なくとも１種含むことを特徴とするインクセットを提供することができる。
【００９２】
本発明のインクセットによれば、非吸収材料面に対する濡れ性が向上し、インクのはじき、およびインクを重ね塗りした際の滲みが防止された画像を形成することができる。
【００９３】
４．  インクカートリッジ
本発明はまた、前述した本発明の光硬化型インク組成物を備えたことを特徴とするインクカートリッジを提供することができる。
【００９４】
本発明のインクカートリッジによれば、非吸収材料面に対する濡れ性が向上し、インクのはじき、およびインクを重ね塗りした際の滲みが防止された画像を形成することができる。
【００９５】
５．  記録装置
本発明はまた、前述した本発明のインクカートリッジを備えたことを特徴とする記録装置を提供することができる。
【００９６】
本発明の記録装置によれば、非吸収材料面に対する濡れ性が向上し、インクのはじき、およびインクを重ね塗りした際の滲みが防止された画像を形成することができる。
【００９７】
６．  実施例
以下、本発明を実施例によって詳細に説明するが、本発明はこれらに限定されるものではない。
【００９８】
６．１  実施例１〜実施例４および比較例１〜比較例４
インク組成物を作製し、界面活性剤の相溶性試験および非吸収材料への濡れ性試験を行った。
【００９９】
６．１．１  顔料分散液の調製
実施例および比較例において、顔料分散液は下記に示す方法によって調製した。
【０１００】
着色材としてＣ．Ｉ．ピグメントブルー１５：３を１５質量％、分散剤としてのディスコールＮ−５０９（大日精化工業社製）５．３質量％に、モノマーとしてのアリルグリコール（日本乳化剤社製）加えて全体を１００質量％とし、混合攪拌して混合物とした。この混合物を、サンドミル（安川製作所社製）を用いて、ジルコニアビーズ（直径１．５ｍｍ）と共に６時間分散処理を行った。その後ジルコニアビーズをセパレータで分離しシアン顔料分散液（顔料濃度１５質量％）を得た。
【０１０１】
６．１．２  インク組成物の調製
実施例および比較例において、以下に示す重合性化合物（１）、重合性化合物（２）、界面活性剤、光重合開始剤、および重合禁止剤を混合且つ完全に溶解しインク組成物を調製し、上記顔料分散液を攪拌しながらインク組成物のインク溶媒中に徐々に滴下した。滴下終了後、常温で１時間混合攪拌してインク組成物とした。その後、５μｍのメンブランフィルターでそれぞれのインク組成物をろ過し、表２に示すインク組成物を調製した。表中の数値は「質量％」を示す。
【０１０２】
なお、実施例および比較例において使用した成分は下記の通りである。
【０１０３】
（ａ）重合性化合物（１）
・ビスコート＃１０００：樹枝状ポリマー（大阪有機化学工業（株）製）
【０１０４】
（ｂ）重合性化合物（２）
・アリルグリコール：（日本乳化剤（株）製）
【０１０５】
（ｃ）界面活性剤
・ＢＹＫ−３５００：両末端ポリエーテル変性シリコーンオイル（ビックケミー・ジャパン（株）製）
・ペインタッド１９：側鎖ポリエーテル変性シリコーンオイル（東レ・ダウコーニング（株）製）
・ＴＳＦ４４４６：側鎖ポリエーテル変性シリコーンオイル（モメンティブ・パフォーマンス・マテリアル（株）製）
・ＳＩＬＷＥＴ７６０８：側鎖ポリエーテル変性シリコーンオイル（モメンティブ・パフォーマンス・マテリアル（株）製）
・ＦＺ２２０７：両末端ポリエーテル変性シリコーンオイル（東レ・ダウコーニング（株）製）
・ＦＺ７７：側鎖ポリエーテル変性シリコーンオイル（東レ・ダウコーニング（株）製）
・ＦＺ２１６２：側鎖ポリエーテル変性シリコーンオイル（東レ・ダウコーニング（株）製）
【０１０６】
（ｄ）光重合開始剤
・Ｉｒｇａｃｕｒｅ１２７：光ラジカル重合開始剤（チバ・ジャパン（株）製）
・Ｉｒｇａｃｕｒｅ８１９：光ラジカル重合開始剤（チバ・ジャパン（株）製）
【０１０７】
（ｅ）重合禁止剤
・ＩｒｇａｓｔａｂＵＶ−２２：熱ラジカル重合禁止剤（チバ・ジャパン（株）製）
【０１０８】
６．１．３  評価
６．１．３−１  界面活性剤の相溶性試験
【０１０９】
上記「６．１．２  インク組成物の調製」において調製したインク組成物を観察し、インク組成物中における界面活性剤の分離状態を目視にて判定した。この結果を表２に示す。なお、評価基準は以下の通りである。
「Ａ」・・・界面活性剤の分離なし（良好）
「Ｂ」・・・界面活性剤の分離あり（不良）
【０１１０】
６．１．３−２  非吸収材料への濡れ性試験（液滴重量１１ｎｇ）
常温・常圧下にて、インクジェットプリンターを用いて、上記「６．１．２  インク組成物の調製」において調製したインク組成物を液滴重量１１ｎｇで滴下させ、解像度１８０×３６０ｄｐｉのベタパターンを、非吸収材料であるポリエチレンメディアＢＡ１２０１（ＡＶＥＲＹ社製）に印刷した。その後、印刷されたベタパターンを波長３８５ｎｍのピーク強度を有する紫外線で照射し、インク組成物を硬化させ、ベタパターンの平均ドット径を測定した。この結果を表２に示す。なお、評価基準は以下の通りである。
「Ａ」・・・液滴重量１１ｎｇ時のドット径が６０μｍ以上（濡れ性が極めて良好）
「Ｂ」・・・液滴重量１１ｎｇ時のドット径が５５μｍ以上６０μｍ未満（濡れ性が良好）
「Ｃ」・・・液滴重量１１ｎｇ時のドット径が５０μｍ以上５５μｍ未満（濡れ性が不良）
「Ｄ」・・・液滴重量１１ｎｇ時のドット径が５０μｍ未満（濡れ性が極めて不良）
【０１１１】
【表２】
2010202814.tif 000003
【０１１２】
６．２  実施例５〜実施例１３および比較例５
上記「６．１．３−２  非吸収材料への濡れ性試験」の評価結果を基に、界面活性剤の添加量が及ぼす影響を検討した。
【０１１３】
６．２．１  顔料分散液の調製
上記「６．１．１  顔料分散液の調製」と同様の方法で顔料分散液の調製を行った。
【０１１４】
６．２．２  インク組成物の調製
界面活性剤の添加量および重合性化合物（２）の添加量を、表３に示した通りにした以外は、上記「６．１．２  インク組成物の調製」と同様の方法でインク組成物の調製を行った。
【０１１５】
６．２．３  非吸収材料への濡れ性試験（液滴重量１４ｎｇ）
上記「６．２．１  インク組成物の調製」において調製したインク組成物を用いたこと、および液滴重量を１４ｎｇに代えた以外は、上記「６．１．３−２  非吸収材料への濡れ性試験」と同様の試験を行った。この結果を表３に示す。なお、評価基準は以下の通りである。
「ＡＡ」・・液滴重量１４ｎｇ時のドット径が７０μｍ以上（濡れ性が極めて良好）
「Ａ」・・・液滴重量１４ｎｇ時のドット径が６５μｍ以上７０μｍ未満（濡れ性が良好）
「Ｂ」・・・液滴重量１４ｎｇ時のドット径が６０μｍ以上６５μｍ未満（濡れ性がやや良好）
「Ｃ」・・・液滴重量１４ｎｇ時のドット径が６０μｍ未満（濡れ性が不良）
【０１１６】
【表３】
2010202814.tif 000004
【０１１７】
６．３  実施例１４および比較例６
インクセットを作製し、インク組成物の滲み性試験を実施した。
【０１１８】
６．３．１  顔料分散液の調製
上記「６．１．１  顔料分散液の調製」と同様の方法で顔料分散液の調製を行った。
【０１１９】
また、以下同様にしてそれぞれの色に対応する顔料分散液、即ちブラック顔料（ピクメントブラック７）、マゼンタ顔料分散液（Ｃ．Ｉ．ピグメントヴィオレット−１９）、イエロー顔料分散液（Ｃ．Ｉ．ピグメントイエロー１５５）を調製した。
【０１２０】
６．３．２  インク組成物の調製
顔料分散液の種類を、上記「６．３．１」で調製した顔料分散液を表４の通りに用いた以外は、上記「６．１．２  インク組成物の調製」と同様の方法でインク組成物の調製を行った。このように得られたインク組成物のブラック、シアン、マゼンタ、およびイエローの４色を組み合わせ、インクセットとした。
【０１２１】
６．３．３  インク組成物の滲み性試験
常温・常圧下にて、インクジェットプリンターを用いて、上記「６．３．１  インク組成物の調製」において調製したインク組成物を液滴重量１７ｎｇで滴下させ、解像度７２０×７２０ｄｐｉのベタパターンを、非吸収材料であるポリエチレンメディアＢＡ１２０１（ＡＶＥＲＹ社製）に、各色が隣接するように印刷した。その後、印刷されたベタパターンを波長３８５ｎｍのピーク強度を有する紫外線で照射し、インク組成物を硬化させ、各色の境界部のインク滲みを目視、およびルーペ（倍率１０倍）にて観察した。この結果を表４に示す。なお、評価基準は以下の通りである。
「Ａ」・・・目視、およびルーペ（倍率１０倍）による観察で、境界部においてインクの滲みが確認されない（滲み性が極めて良好）
「Ｂ」・・・目視観察でインクの滲みは確認されないが、ルーペ（倍率１０倍）での観察において、インクの滲みが若干認められる（滲み性が良好）
「Ｃ」・・・目視で滲みが若干認められる（滲み性が不良）  
「Ｄ」・・・目視で滲みが著しく認められる（滲み性が劣悪）
【０１２２】
【表４】
2010202814.tif 000005
【０１２３】
６．４  評価結果
表２の結果から、実施例１〜実施例４に係る光硬化型インク組成物を用いた場合には、いずれも界面活性剤としてＨＬＢが４〜１０．５の範囲にあるポリエーテル変性シリコーンオイルを使用している。そのため、界面活性剤と重合性化合物との相溶性が良好であり、光硬化型インク組成物中において界面活性剤の分離をおこさず、非吸収材料に対する濡れ性が良好であることが示された。
【０１２４】
また、表３の結果から、実施例５〜実施例１３に係る光硬化型インク組成物を用いた場合には、いずれも界面活性剤としてＨＬＢが４〜１０．５の範囲にあるポリエーテル変性シリコーンオイルを使用している。そのため、表２の結果と同様に非吸収材料に対する濡れ性が良好であることが示された。特に、界面活性剤として両末端ポリエーテル変性シリコーンオイルを含有した実施例５に係る光硬化型インク組成物は、他のポリエーテル変性シリコーンオイルを同量含有する光硬化型インク組成物（実施例８、実施例１１）と比較して、非吸収材料に対する濡れ性が極めて良好であることが確認できた。
【０１２５】
次に、表４の結果から、実施例１４に係るインクセット（１）を構成する各色の光硬化型インク組成物は、界面活性剤としてＨＬＢが４〜１０．５の範囲にあるポリエーテル変性シリコーンオイルを使用している。そのため、各色の境界部におけるインクの滲みがなく、良好な光硬化型インク組成物であることが示された。
【０１２６】
比較例１に係る光硬化型インク組成物は、界面活性剤を添加していない。その結果、非吸収材料への濡れ性試験（液滴重量１１ｎｇ）において、非吸収材料に対する濡れ性が悪く、ドット径が５０μｍ未満となり、良好な光硬化型インク組成物が得られなかった。
【０１２７】
比較例２に係る光硬化型インク組成物は、界面活性剤にＨＬＢが４〜１０．５の範囲にあるポリエーテル変性シリコーンオイルを用いていない。その結果、界面活性剤のインク相溶性試験において、インク組成物中での界面活性剤の分離がみられたため、良好な光硬化型インク組成物が得られなかった。
【０１２８】
比較例３および比較例４に係る光硬化型インク組成物は、界面活性剤にＨＬＢが４〜１０．５の範囲にあるポリエーテル変性シリコーンオイルを用いていない。その結果、非吸収材料への濡れ性試験において、非吸収材料に対する濡れ性が悪く、ドット径が５０μｍ未満となり、良好な光硬化型インク組成物が得られなかった。
【０１２９】
比較例５に係る光硬化型インク組成物は、比較例１と同様に調製したインク組成物であり、界面活性剤を添加していない。非吸収材料への濡れ性試験（液滴重量１４ｎｇ）において、非吸収材料に対する濡れ性が悪く、ドット径が６０μｍ未満となり、良好な光硬化型インク組成物が得られなかった。
【０１３０】
比較例６に係るインクセット（２）を構成する各色の光硬化型インク組成物は、界面活性剤を添加していない。そのため、インク組成物の滲み性試験において、各色における境界部でのインクの滲みが著しく認められ、良好な光硬化型インク組成物が得られなかった。